(57)【要約】【課題】防透性、ＵＶカット性及びストレッチ性、更に軽量性にも優れる織編物、並びに、該織編物に用いることができる混繊追撚糸の提供。【解決手段】下記（ｉ）に示すフィラメントを５０質量％以上含み、下記（ｉｉ）に示すフィラメントを５０質量％以下含む混繊追撚糸：（ｉ）単繊維における繊維軸に垂直な方向の断面形状が角を４〜８個有し、かつこの繊維断面内に単一の円形状の中空部を有する多角中空ポリエステルマルチフィラメントＡ；（ｉｉ）サイドバイサイド型コンジュゲートポリエステルマルチフィラメントＢ。並びに、該混繊追撚糸を用いた織編物。【選択図】図１
2020147865.tif 000002
【特許請求の範囲】
【請求項１】
下記（ｉ）に示すフィラメントを５０質量％以上含み、下記（ｉｉ）に示すフィラメントを５０質量％以下含む混繊追撚糸：
（ｉ）単繊維における繊維軸に垂直な方向の断面形状が角を４〜８個有し、かつこの繊維断面内に単一の円形状の中空部を有する多角中空ポリエステルマルチフィラメントＡ；
（ｉｉ）サイドバイサイド型コンジュゲートポリエステルマルチフィラメントＢ。
【請求項２】
前記（ｉ）に示すフィラメントを５０〜８０質量％含み、前記（ｉｉ）に示すフィラメントを２０〜５０質量％含む、請求項１に記載の混繊追撚糸。
【請求項３】
撚り係数が８０００〜１７０００である、請求項１または２に記載の混繊追撚糸。
【請求項４】
請求項１〜３のいずれか一項に記載の混繊追撚糸を５０質量％以上含む織編物。
【請求項５】
経方向及び緯方向それぞれの伸長率が５％以上、経方向及び緯方向それぞれの伸長回復率が８５％以上である、請求項４に記載の織編物。
【請求項６】
ＵＰＦが４０以上である、請求項４または５に記載の織編物。
【請求項７】
防透け指数が８７以上、紫外線遮蔽率が９３％以上である、請求項４〜６のいずれか一項に記載の織編物。
【請求項８】
目付が１３０〜２００ｇ／ｍ２である、請求項４〜７のいずれか一項に記載の織編物。
【発明の詳細な説明】
【技術分野】
【０００１】
本発明は、混繊追撚糸、および、該混繊追撚糸を含む織編物に関する。
【背景技術】
【０００２】
ポリエステル薄地織編物は、スポーツウエア、婦人服などの分野で広く使用されている。さらに、近年、スポーツの分野では、一枚で着た時に透けにくい機能性のあるストレッチ性の衣服が求められてきている。
【０００３】
織編物に透けにくい機能性を付与する方法としては、例えば、フルダルポリエステルマルチフィラメントを用いる方法や、生地の目付を厚くする方法がある。
【０００４】
しかし、前者の方法で織編物を作製すると、薄手では、フルダルポリエステルマルチフィラメントを使用しても十分な防透性を得られない場合がある。また、後者の方法を用いると、生地の目付が増加し、重い生地になり、必要な糸量も増加する。
【０００５】
特許文献１では、密度を小さくあるいは目付を軽くしても、防透性に優れる織編物を提供するために、特定のマルチフィラメントに仮撚加工を行うことにより得られる、繊維断面が扁平形状で、捲縮率ＣＣに優れた捲縮糸を提案している。
【０００６】
一方、特許文献２では、ストレッチ性に優れた織編物を提供するために、一方がポリトリメチレンテレフタレートを主体としたポリエステルである２種類のポリエステル系重合体を繊維長さ方向に沿って貼り合わせたサイドバイサイド型複合繊維マルチフィラメントを用いたポリエステル系ストレッチ織物を提案している。
【先行技術文献】
【特許文献】
【０００７】
【特許文献１】国際公開第２０１７／２２１９３４号
【特許文献２】特開２００１−２７１２４８号公報
【発明の概要】
【発明が解決しようとする課題】
【０００８】
しかしながら、特許文献１に記載の捲縮糸を用いた織編物は、十分な仮撚係数が取れずストレッチ性に劣ることがあった。また、この捲縮糸を通常の仮撚係数で仮撚加工した場合、マルチフィラメントが有する中空部断面の変形や潰れが発生することがあり、当該中空部に起因する織編物の軽量性が損なわれる場合があった。従って、特許文献１に記載の捲縮糸を用いた織編物には、更なる改良が求められた。また、特許文献２に記載の織編物は、十分なストレッチ性を有するが、防透性、ＵＶカット性及び生地の軽量性に乏しい場合があり、更なる改良が求められた。
【０００９】
従って、本発明の目的は、防透性、ＵＶカット性及びストレッチ性に優れ、更に軽量性にも優れる織編物、並びに、該織編物に用いることができる混繊追撚糸を提供することにある。
【課題を解決するための手段】
【００１０】
本発明は、以下の［１］〜［８］に係る発明である。
［１］下記（ｉ）に示すフィラメントを５０質量％以上含み、下記（ｉｉ）に示すフィラメントを５０質量％以下含む混繊追撚糸；
（ｉ）単繊維における繊維軸に垂直な方向の断面形状が角を４〜８個有し、かつこの繊維断面内に単一の円形状の中空部を有する多角中空ポリエステルマルチフィラメントＡ；
（ｉｉ）サイドバイサイド型コンジュゲートポリエステルマルチフィラメントＢ。
［２］前記（ｉ）に示すフィラメントを５０〜８０質量％含み、前記（ｉｉ）に示すフィラメントを２０〜５０質量％含む、［１］に記載の混繊追撚糸。
［３］撚り係数が８０００〜１７０００である、［１］または［２］に記載の混繊追撚糸。
［４］［１］〜［３］のいずれかに記載の混繊追撚糸を５０質量％以上含む織編物。
［５］経方向及び緯方向それぞれの伸長率が５％以上、経方向及び緯方向それぞれの伸長回復率が８５％以上である、［４］に記載の織編物。
［６］ＵＰＦが４０以上である、［４］または［５］に記載の織編物。
［７］防透け指数が８７以上、紫外線遮蔽率９３％以上である、［４］〜［６］のいずれかに記載の織編物。
［８］目付が１３０〜２００ｇ／ｍ２である、［４］〜［７］のいずれかに記載の織編物。
【発明の効果】
【００１１】
本発明によれば、防透性、ＵＶカット性及びストレッチ性に優れ、更に軽量性にも優れる織編物、並びに、該織編物に用いることができる混繊追撚糸を提供することができる。
【図面の簡単な説明】
【００１２】
【図１】光学顕微鏡により撮影された、実施例１で得られた混繊追撚糸の繊維断面写真である。
【発明を実施するための形態】
【００１３】
通常、ポリエステルを含むフィラメント（例えば、ポリエステル高配向未延伸糸）は、特許文献１のように仮撚加工を施すことによって、沸水収縮が小さくなったり、伸度が小さくなったりする等、糸の物性を安定化することができ、工程通過性を良好にすることができる。しかしながら、上述したように、仮撚加工を施すとフィラメント内の中空部が潰れてしまい、軽量性が損なわれる場合がある。
一方、本発明の混繊追撚糸は、仮撚加工を行わないため、捲縮を有しておらず、上記フィラメントＡが有する特定の中空部を含む断面形状がそのまま維持されている。通常、ポリエステルを含むフィラメントに対して仮撚加工を行わずに織編物を作製すると、フィラメントが伸ばされスジ状の欠点が生じたり、仕上げ加工の際にフィラメントが縮み生地の寸法が安定しなかったり、染色の調整が困難になったりする等、工程通過性に課題が生じ易い。しかしながら、本発明では、特定の２種類のフィラメントを含む混繊追撚糸とすることで、仮撚加工を行わなくても工程通過性を良好にすることができ、更に、防透性、ＵＶカット性、ストレッチ性及び軽量性に優れる織編物を得ることができる。
【００１４】
＜混繊追撚糸＞
本発明の混繊追撚糸は、下記（ｉ）に示すフィラメントを５０質量％以上、並びに、下記（ｉｉ）に示すフィラメントを５０質量％以下含む。なお、当該要件を満たす本発明の混繊追撚糸は、上記特許文献１に記載の捲縮糸において課題であったストレッチ性（及び軽量性）を有しつつ、上記特許文献２に記載の織編物において課題であった防透性、ＵＶカット性及び軽量性の全てを満たすものである。
（ｉ）単繊維における繊維軸に垂直な方向の断面形状が角を４〜８個有し、かつ、この繊維断面内に単一の円形状の中空部を有する多角中空ポリエステルマルチフィラメントＡ（以降、フィラメントＡと称することがある）。
（ｉｉ）サイドバイサイド型コンジュゲートポリエステルマルチフィラメントＢ（以降、フィラメントＢと称することがある）。
【００１５】
混繊追撚糸中の上記フィラメントＡの含有率が５０質量％以上であれば、ＵＰＦ（紫外線保護指数）や紫外線遮蔽率が高くなりやすい。同様の観点から、混繊追撚糸中の上記フィラメントＡの含有率は６０質量％以上が好ましく、６５質量％以上がより好ましい。また、伸縮性の観点から、混繊追撚糸中の上記フィラメントＡの含有率は８０質量％以下が好ましく、７５質量％以下がより好ましく、７２質量％以下が更に好ましい。
【００１６】
また、混繊追撚糸中の上記フィラメントＢの含有率が５０質量％以下であれば、十分なストレッチ性を有する。また、同様の観点から、上記フィラメントＢの含有率は、４０質量以下が好ましく、３５質量％以下がより好ましい。また、伸縮性の観点から、混繊追撚糸中の上記フィラメントＢの含有率は、２０質量％以上が好ましく、２５質量％以上がより好ましく、２８質量％以上が更に好ましい。
以下に本発明の混繊追撚糸を構成する各フィラメントについて詳しく説明する。
【００１７】
（多角中空ポリエステルマルチフィラメントＡ）
多角中空ポリエステルマルチフィラメントＡは、該フィラメントＡの単繊維における、繊維軸方向に垂直な方向の繊維断面形状が、角を４〜８個有する形状（例えば、四角形〜八角形等の多角形）である。繊維断面形状がこのような形状であることにより、繊維束の状態で各単繊維同士が隙間なく並びやすく、最密充填性が高まる。なお、該フィラメントＡの繊維断面形状は、角を６個有する形状（例えば、六角形）であることが好ましい。フィラメントＡの繊維断面形状が角を６個有すると、最密充填構造となり、ＵＰＦや紫外線遮蔽率を一層高めることができる。
なお、４〜８個の角を有する上記断面形状は、角部が丸みを帯びていてもよいし、断面形状を構成する各辺が直線からなっていてもよいし、曲線を含んでいてもよい。
【００１８】
また、上記フィラメントＡは、上記繊維断面内において、単一の円形状の中空部を有する。フィラメントＡが円形状の中空部を有することにより、フィラメント内に空気の層ができ屈折率が高くなり、光の屈折がランダムになることで、紫外線遮蔽率、ＵＰＦ及び防透性が高くなりやすい。フィラメントＡの断面形状及び中空部形状は、光学顕微鏡により繊維断面を撮影することにより特定することができる。
なお、フィラメントＡ中の上記中空部の中空率は、軽量性の観点から１５％以上、仮撚り加工時の中空部保持の観点から４０％以下とすることが好ましい。
上記中空率は、繊維断面の光学顕微鏡写真から中空繊維の繊維断面積（中空部を含む）と中空部断面積を測定し、繊維断面積に対する中空部断面積の百分率で算出することができる。
中空率（％）＝（中空部断面積）／（繊維断面積）×１００
【００１９】
フィラメントＡは、ポリエステルの単一重合体、又は、ポリエステルを含む複数成分で構成される共重合体からなるマルチフィラメントであれば特に限定されないが、例えば、以下の構成とすることが好ましい。即ち、エチレンテレフタレートを主たる構成単位とするポリエステル、言い換えると、フィラメントＡを構成する成分のうち最も多く含まれる成分が（ポリ）エチレンテレフタレートであるフィラメントが挙げられる。なお、当該フィラメントには、エチレンテレフタレート以外の共重合成分が含まれていても良い。共重合成分には、イソフタル酸成分、スルホン酸金属塩基含有イソフタル酸成分、アジピン酸成分等のテレフタル酸成分以外の芳香族、脂肪族のジカルボン酸成分、エチレングリコール成分以外の脂肪族ジオール成分等が挙げられる。
フィラメントＡとしては、例えば、商品名：ポリエステル高配向六角中空未延伸糸（１３５ｄｔｅｘ／３６ｆ、三菱ケミカル社製）を用いることができる。
【００２０】
（サイドバイサイド型コンジュゲートポリエステルマルチフィラメントＢ）
本発明の混繊追撚糸において、上記フィラメントＡに、フィラメントＢを混繊し追撚することによって、仮撚加工を行わなくても工程通過性を良好にすることができ、さらに、混繊追撚糸に適度なストレッチ性を付与することができる。
【００２１】
フィラメントＢは、少なくともポリエチレンテレフタレートを主体とした２種類のポリエステル系重合体を繊維長さ方向に沿ってサイドバイサイド型に貼り合わせた複合繊維のマルチフィラメントであれば特に限定されない。
フィラメントＢとしては、例えば、商品名：Ｚ１１０（５６ｄｔｅｘ／１２ｆ、ユニチカトレーディング社製）を用いることができる。
【００２２】
本発明の混繊追撚糸は、上述したフィラメントＡ及びフィラメントＢを混繊し、追撚することにより作製することができるが、当該混繊追撚糸の撚り係数は、８０００〜１７０００であることが好ましい。
撚り係数が８０００以上であると、フィラメントＡと、フィラメントＢとの収束性を容易に良好にすることができ、織物にした際、織物表面にシボ欠点や風合いのフカツキがより生じにくい。また、撚り係数が１７０００以下であると、膨らみ感のある織物となり易く、また、糸が細くなり過ぎることを容易に防ぎ、防透性や紫外線遮蔽率、ＵＰＦの性能がより低下し難くなる。同様の観点から、混繊追撚糸の撚り係数は、９０００〜１６０００がより好ましく、１１０００〜１４０００がさらに好ましい。
なお、混繊追撚糸の撚り係数は、後述する計算式により特定することができる。
【００２３】
＜織編物＞
本発明の織編物は、上述した混繊追撚糸を用いて作製され、当該混繊追撚糸を５０質量％以上含む。前記混繊追撚糸を５０質量％以上含むと、良好な防透性、紫外線遮蔽率及びＵＰＦを得られ易い。同様の観点から、本発明の織編物は、前記混繊追撚糸を６０質量％以上含むことが好ましく、７０質量％以上含むことがより好ましい。
【００２４】
本発明の織編物は、経方向及び緯方向それぞれの伸長率が５％以上、経方向及び緯方向それぞれの伸長回復率が８５％以上であることが好ましい。織編物の経方向及び緯方向それぞれの伸長率が５％以上であると、人の運動時に関節の動きに追随し易いため、より着心地の良い衣服となる。また、織編物の経方向及び緯方向それぞれの伸長回復率が８５％以上であると、伸長率と同様に、人体の関節の動きに追随し易いため、より着心地の良い衣服となる。
同様の観点から、織編物の伸長率は、経方向及び緯方向共に７％以上がより好ましく、織編物の伸長回復率は、経方向及び緯方向共に９０％以上がより好ましい。さらに、同様の観点から、織編物の伸長率は、経方向及び緯方向共に９％以上がさらに好ましく、織編物の伸長回復率は、経方向及び緯方向共に９２％以上がさらに好ましい。なお、織編物の各方向における伸長率及び伸長回復率は後述する方法により特定することができる。
【００２５】
本発明の織編物は、ＵＰＦが４０以上であることが好ましい。ＵＰＦが４０以上あることで、衣服とした際に紫外線による肌の日焼けを容易に防止することができる。同様の観点から、織編物のＵＰＦは４５以上がより好ましく、５０以上がさらに好ましい。なお、織編物のＵＰＦは後述する方法により特定することができる。
【００２６】
本発明の織編物は、防透け指数が８７以上、紫外線遮蔽率が９３％以上であることが好ましい。
織編物の防透け指数が８７以上であれば、着用したときにインナーシャツ、下着等が容易に透けにくいレベルとなり好ましい。織編物の防透け指数は、同様の観点から、８９以上がより好ましく、９１以上が更に好ましい。
また、織編物の紫外線遮蔽率が９３％以上あることで、衣服とした際に紫外線による肌の日焼けを容易に防止することができる。織編物の紫外線遮蔽率は、同様の観点から、９４％以上がより好ましく、９５％以上が更に好ましい。織編物の防透け指数及び紫外線遮蔽率は、後述する方法によりそれぞれ特定することができる。
【００２７】
本発明の織編物は、目付が１３０〜２００ｇ／ｍ２であることが好ましい。織編物の目付が１３０ｇ／ｍ２以上であると、より透けにくくなり、紫外線によって肌が焼けにくくなる効果がより得られる。また、織編物の目付が２００ｇ／ｍ２以下であれば、生地が重すぎることなく、防透け性やＵＰＦ、紫外線遮蔽効果を最大限発揮することができる。
なお、目付が軽い生地はスポーツや婦人衣料の分野で軽量の素材として取り扱うことができる。同様の観点から、織編物の目付けは、１３０ｇ／ｍ２以上、１８５ｇ／ｍ２以下がより好ましく、１３０ｇ／ｍ２以上、１５０ｇ／ｍ２以下がさらに好ましい。
【００２８】
＜混繊追撚糸の製造方法及び織編物の製造方法＞
本発明の混繊追撚糸及び織編物を製造する方法は特に限定されず、織編物の分野で公知な方法を適宜用いることができるが、例えば、以下の工程を有する製造方法により作製することができる。
・上述したフィラメントＡと、フィラメントＢとを用意する（フィラメント用意工程）。
・用意した２種類のフィラメントを用いて、混繊加工を行い、混繊糸を製造する工程（混繊工程）。
・得られた混繊糸に、Ｓ撚り又はＺ撚りの追撚を行い、混繊追撚糸を製造する工程（追撚工程）。
・得られた混繊追撚糸を用いて、製織する工程（製織工程）。
・得られた生成りの織物を仕上げ加工する工程（加工工程）。
以下に、各工程について説明する。
【００２９】
（フィラメント用意工程）
まず、上述したフィラメントＡと、フィラメントＢを用意する。各フィラメントの作製方法は、織編物の分野で従来公知の方法を適宜用いることができる。
【００３０】
（混繊工程）
次に、これらのフィラメントを用いて、混繊加工を行い、混繊糸を作製する。その際、作製する混繊糸中の上記フィラメントＡの含有割合が５０質量％以上、上記フィラメントＢの含有割合が５０質量％以下となるようにする。混繊加工方法は、織編物の分野で従来公知な方法を適宜用いることができる。
【００３１】
（追撚工程）
得られた混繊糸に対して追撚を行い、混繊追撚糸を作製する。その際、撚り回数及び撚り方向（Ｓ撚り及びＺ撚り）は特に限定されないが、上述した撚り係数（８０００〜１７０００）を満たすように設定することが好ましい。
【００３２】
（製織工程）
得られた混繊追撚糸を経糸及び／又は緯糸の少なくとも一部として用いて、生成り織物を製織する。その際、例えば、経糸及び緯糸として、撚り方向がＳ撚り及びＺ撚りの混繊追撚糸をそれぞれ、交互に配列させて用いることができる。
【００３３】
（加工工程）
得られた生成りの織物に対して、従来公知の仕上げ加工を行うことができる。加工方法としては特に限定されないが、例えば、得られた生成りの織物を従来公知の染色機を用いて染色加工することができる。
【００３４】
上述したような製造方法により、本発明の混繊追撚糸及び織編物を得ることができる。
【実施例】
【００３５】
以下、本発明を実施例により具体的に説明するが、本発明はこれらの実施形態により限定されるものではない。なお、各例における各項目の測定は次の方法に拠った。
【００３６】
（伸長率の測定方法）
織編物の経方向及び緯方向の伸長率は、ＪＩＳ  Ｌ  １０９６  Ｂ法（定荷重法）に規定される方法で測定した。その際、荷重は１４．７Ｎ、標線間は２００ｍｍとした。
【００３７】
（伸長回復率の測定方法）
織編物の経方向及び緯方向の伸長回復率は、ＪＩＳ  Ｌ  １０９６  Ｂ−１法（定荷重法）に規定される方法で測定した。その際、上記と同様の条件設定で、荷重を取り除いて１時間後に初荷重を加えた時の標線間の長さから求めた。
【００３８】
（防透け指数の測定方法）
織編物の防透け指数は、ＪＩＳ  Ｌ  １９２３  Ｂ法（計器法）に規定される方法で測定した。その際、乾燥状態にて測定した。
【００３９】
（ＵＰＦ、紫外線遮蔽率の測定方法）
織編物のＵＰＦは、ＡＳ／ＮＺＳ  ４３９９に規定される方法で測定した。また、織編物の紫外線遮蔽率は、紫外線カット素材の加工効果統一評価方法（アパレル製品等品質性能対策協議会（アパ対協）法）に規定される方法で測定した。
【００４０】
（撚り係数の算出方法）
混繊追撚糸の撚り係数は、以下の式で特定することができる。
Ｋ＝Ｔ×√（Ｘ）
Ｋ：撚り係数、Ｔ：撚り数（回／ｍ）、Ｘ：繊度（ｄｔｅｘ）。
【００４１】
［実施例１］
フィラメントＡとして、内角１２０度の中折れスリットが６ヶ環状に配置されてなるノズル孔を１組として、前記ノズル孔を３６組有する紡糸口金を用いて、紡糸温度２８０℃で、ポリエチレンテレフタレート共重合体を紡糸し、ポリエステル高配向六角中空未延伸糸（１３５ｄｔｅｘ／３６ｆ、三菱ケミカル社製）を用意した。当該フィラメントＡは、単繊維における繊維軸に垂直な方向の断面形状が角を６個有しかつこの繊維断面内に単一の円形状の中空部を有していた。
また、フィラメントＢとして、ポリエステルコンジュゲート糸（５６ｄｔｅｘ／１２ｆ、商品名：：Ｚ１１０、ユニチカトレーディング社製）を用意した。当該フィラメントＢは、ポリエチレンテレフタレートを主体とする２種類のポリエステル系重合体を繊維長さ方向に沿ってサイドバイサイド型に貼り合わせられていた。
【００４２】
前記フィラメントＡとフィラメントＢとを引き揃えた後、混繊加工を行い、混繊糸（１９１ｄｔｅｘ／４８ｆ）を製造した。
【００４３】
次に、得られた混繊糸に撚り数Ｔが８００回／ｍ、撚り方向がＳ撚り及びＺ撚りのそれぞれの追撚を行い、撚り方向が異なる２種類の混繊追撚糸を製造した。得られた２種類の混繊追撚糸の上記式より算出した撚り係数Ｋは、いずれも１１０５６であった。また、得られた２種類の混繊追撚糸中のフィラメントＡの含有割合はいずれも７１質量％であり、フィラメントＢの含有割合はいずれも２９質量％であった。また、得られた混繊追撚糸の繊維断面を光学顕微鏡により撮影し、図１の繊維断面写真に示すように、当該繊維断面内に中空部の潰れが無いことを確認した。
【００４４】
得られた混繊追撚糸を使用し、経糸に、Ｓ撚りとＺ撚りの混繊追撚糸を１：１で交互に配列し、緯糸にＳ撚りとＺ撚りの混繊追撚糸を１：１で交互に配列し、経糸密度が６７本／２．５４ｃｍ、緯糸密度が６４本／２．５４ｃｍの２／２ツイルの織物生地を作製した。即ち、当該織物生地中の上記混繊追撚糸の含有割合は１００質量％であった。
【００４５】
得られたツイル織物生地を精練、リラックス、アルカリ減量、分散染料による染色、仕上げ処理を行い、織物を得た。
【００４６】
得られた織物における経糸密度は９０本／２．５４ｃｍ、緯糸密度は７８本／２．５４ｃｍ、目付は１４８．９ｇ／ｍ２であった。
また、得られた織物の伸長率は、経方向及び緯方向それぞれが、１０．０％及び１１．９％であり、伸長回復率は、経方向及び緯方向それぞれが、９６．４％及び９２．０％であり、いずれも高い値を示した。
さらに、得られた織物のＵＰＦは４５であり、紫外線遮蔽率は９３．７％であり、防透け指数は８９．３であり、いずれも高い値を示した。
このように、得られた織物は、目付が軽く、軽量性に富むにもかかわらず、ＵＶカット性、防透性及びストレッチ性に優れるものであった。詳細を表１に示す。
【００４７】
［実施例２］
織物組織を２／２ツイルから５枚サテンへと変更した以外は、実施例１と同様にして、経糸密度１０１本／２．５４ｃｍ、緯糸密度６４本／２．５４ｃｍの織物生地を作製した。さらに、実施例１と同様の仕上げ処理までを行い、織物を得た。
得られた織物は、経糸密度が１２８本／２．５４ｃｍ、緯糸密度が７８本／２．５４ｃｍ、目付が１８３ｇ／ｍ２であった。
また、得られた織物の伸長率は、経方向及び緯方向それぞれが、１１．０％及び７．６％であり、伸長回復率は、経方向及び緯方向それぞれが、９５．７％及び９３．９％であり、いずれも高い値を示した。
さらに、得られた織物のＵＰＦは５０＋であり、紫外線遮蔽率は９６．８％であり、防透け指数は９１．９であり、いずれも高い値を示した。
このように、得られた織物は、目付が軽いにもかかわらず、ＵＶカット性、防透性及びストレッチ性に優れるものであった。詳細を表１に示す。
【００４８】
［比較例１］
フィラメントＢとして、ポリエステルコンジュゲート糸（５６ｄｔｅｘ／１２ｆ、商品名：：Ｚ１１０、ユニチカトレーディング社製）を用意した。他のマルチフィラメントＣとして、ポリエステル高配向未延伸糸（９０ｄｔｅｘ／３６ｆ、三菱ケミカル社製）を用意した。なお、このマルチフィラメントＣの単繊維における繊維軸に垂直な方向の断面形状は丸であり、この繊維断面内に中空部を含まない。
【００４９】
前記フィラメントＢと、前記マルチフィラメントＣとを用いて、混繊加工を行い、混繊糸（１４７ｄｔｅｘ／４８ｆ）を製造した。次に得られた混繊糸に撚り数Ｔが１８００回／ｍ、撚り方向がＳ撚り及びＺ撚りのそれぞれの追撚を行い、撚り方向が異なる２種類の混繊追撚糸を製造した。得られた２種類の混繊追撚糸の上記式より算出した撚り係数Ｋは、いずれも２１８２４であった。また、得られた２種類の混繊追撚糸中のフィラメントＢの含有割合はいずれも３８質量％であり、フィラメントＣの含有割合はいずれも６２質量％であった。
【００５０】
得られた混繊追撚糸を使用し、経糸にＳ撚りとＺ撚りの混繊追撚糸を１：１で交互に配列し、緯糸にＳ撚りとＺ撚りの混繊追撚糸を１：１で交互に配列し、経糸密度が７４本／２．５４ｃｍ、緯糸密度が７４本／２．５４ｃｍの２／２ツイルの織物生地を作製した。
【００５１】
得られたツイル織物生地を精練、リラックス、アルカリ減量、分散染料による染色、仕上げ処理を行い、織物を得た。得られた織物における経糸密度は９９本／２．５４ｃｍ、緯糸密度は９５本／２．５４ｃｍ、目付は１３２．５ｇ／ｍ２であった。
得られた織物の伸長率は、経方向及び緯方向それぞれが、１５．０％及び１６．８％であり、伸長回復率は、経方向及び緯方向それぞれが、９０．３％及び９１．３％であり、いずれも良い結果であった。
しかしながら、得られた織物のＵＰＦは１０であり、紫外線遮蔽率は９１．４％であり、防透け指数は８０．７であり、ＵＶカット性及び防透性に劣るものであった。詳細を表１に示す。
【００５２】
［比較例２］
織物組織を２／２ツイルから５枚サテンへと変更した以外は、比較例１と同様にして、経糸密度１１３本／２．５４ｃｍ、緯糸密度７４本／２．５４ｃｍの織物生地を作製した。さらに、実施例１と同様の仕上げ処理までを行い、織物を得た。
得られた織物は、経糸密度が１５４本／２．５４ｃｍ、緯糸密度が９７本／２．５４ｃｍ、目付が１８０．５ｇ／ｍ２であった。
得られた織物の伸長率は、経方向及び緯方向それぞれが、１５．０％及び１８．１％であり、伸長回復率は、経方向及び緯方向それぞれが、９３．５％及び８９．２％であり、ＵＰＦは、５０＋であり、いずれも良い結果であった。
しかしながら、得られた織物の紫外線遮蔽率は９１．７％であり、防透け指数は８６．７であり、紫外線遮蔽率と防透性に劣るものであった。詳細を表１に示す。
【００５３】
［比較例３］
まず、二酸化チタンを２質量％添加した固有粘度０．６７６ηのポリエチレンテレフタレート（ＰＥＴ）を用意した。次いで、内角１２０度の中折れスリットが６ヶ環状に配置されてなる直径φ１．０ｍｍのノズル孔を１組として、前記ノズル孔を３６組有する紡糸口金を用いて、紡糸温度２８０℃で、当該ＰＥＴを紡糸し、引き取り速度１４００ｍ／分で巻取り未延伸糸とした。そして、さらに、最大延伸倍率の０．６９倍に延伸して、フルダルポリエステルマルチフィラメントＤ（８４ｄｔｅｘ／３６ｆ、三菱ケミカル社製）を製造した。当該マルチフィラメントＤの単繊維における繊維軸に垂直な方向の断面形状は六角断面であり、この繊維断面内の中空部は丸であった。
得られたマルチフィラメントＤを仮撚係数１４０００で仮撚加工を行った。仮撚加工した加工糸は、その単糸の繊維断面を観察したところ、中空部に潰れが認められないものであった。
【００５４】
得られたマルチフィラメントを２本引き揃えて、Ｓ方向に３００回／ｍ合撚した。得られた仮撚り合撚糸を経糸及び緯糸に用い、経糸密度が１０２本／２．５４ｃｍ、緯糸密度が６２本／２．５４ｃｍの平の織物生地を作製した。得られた平織物生地を精練、リラックス、アルカリ減量、分散染料による染色、仕上げ処理を行い、織物を得た。
得られた織物における経糸密度は１１２本／２．５４ｃｍ、緯糸密度は６６本／２．５４ｃｍ、目付は１４７．５ｇ／ｍ２であった。また、得られた織物のＵＰＦは５０＋であり、紫外線遮蔽率は９９．７％であり、防透け指数は９５．４であり、伸長回復率は経方向及び緯方向それぞれが１００．０％及び１００．０％であり、いずれも良い結果を示した。しかしながら、得られた織物の伸長率は、経方向及び緯方向それぞれが、２．０％及び７．５％であり、ストレッチ性（特に伸長率）に劣るものであった。詳細を表１に示す。
【００５５】
【表１】
2020147865.tif 000003
【産業上の利用可能性】
【００５６】
本発明の混繊追撚糸及びそれを使った織編物は、薄地でありながら着用時に優れた伸長性と伸長回復性を有し、かつＵＰＦ及び紫外線遮蔽、防透け性に優れた衣服を提供することができる。このため、これらは、スポーツ衣料、ワーキング衣料等の用途の織編物の素材として好適なものである。
【図１】
2020147865.tif 000004